【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
イソシアネート化合物を含む熱硬化性ウレタン材料を、金型に注型して脱型することにより熱硬化性ポリウレタン成型品を成型する成型方法であって、
前記熱硬化性ウレタン材料が接触する前記金型との界面に、活性水素化合物を含有する離型剤と前記活性水素化合物と前記イソシアネート化合物の反応を阻害する阻害剤とを共存させて成型する工程を有することを特徴とする熱硬化性ポリウレタン成型品の成型方法。
【請求項２】
前記離型剤と阻害剤とを共存させて成型する工程は、前記離型剤中に前記阻害剤を含む離型剤を前記金型に塗布して成型することを特徴とする請求項１に記載の熱硬化性ポリウレタン成型品の成型方法。
【請求項３】
前記離型剤と阻害剤とを共存させて成型する工程は、前記金型の内面に、前記離型剤と前記阻害剤とを個別に塗布して成型することを特徴とする請求項１に記載の熱硬化性ポリウレタン成型品の成型方法。
【請求項４】
前記阻害剤が、ポリウレタン原料の安定剤であることを特徴とする請求項１〜３のいずれか１項に記載の熱硬化性ポリウレタン成型品の成型方法。
【請求項５】
前記阻害剤が、塩基触媒の作用を阻害する酸であることを特徴とする請求項４に記載の熱硬化性ポリウレタン成型品の成型方法。
【請求項６】
前記塩基触媒の作用を阻害する酸が、リン酸エステルであることを特徴とする請求項５に記載の熱硬化性ポリウレタン成型品の成型方法。
【請求項７】
前記離型剤が、シリコーンオイルとシリコーンレジンの混合物を溶剤希釈したものからなることを特徴とする請求項１〜６のいずれか１項に記載の熱硬化性ポリウレタン成型品の成型方法。
【請求項８】
前記阻害剤として、前記シリコーンオイルとシリコーンレジンの混合物剤１００質量部に対し、５ｐｐｍ以上５００ｐｐｍ以下含まれたものを用いることを特徴とする請求項７に記載の熱硬化性ポリウレタン成型品の成型方法。
【請求項９】
金型に塗布する金型用離型剤であって、
前記金型用離型剤中に、活性水素化合物と、前記活性水素化合物とイソシアネート化合物の反応を阻害する阻害剤が含まれていることを特徴とする金型用離型剤。
【請求項１０】
前記阻害剤が、ポリウレタン原料の安定剤であることを特徴とする請求項９に記載の金型用離型剤。
【請求項１１】
前記阻害剤が、塩基触媒の作用を阻害する酸であることを特徴とする請求項１０に記載の金型用離型剤。
【請求項１２】
前記塩基触媒の作用を阻害する酸が、リン酸エステルであることを特徴とする請求項１１に記載の金型用離型剤。
【請求項１３】
前記金型用離型剤に含まれる活性水素化合物が、シリコーンオイルとシリコーンレジンの混合物に含まれるＳｉ−ＯＨ基であることを特徴とする請求項９〜１２のいずれか１項に記載の金型用離型剤。
【請求項１４】
前記ウレタン化反応の阻害剤が、前記シリコーンオイルとシリコーンレジンの混合物１００質量部に対し、５ｐｐｍ以上５００ｐｐｍ以下含まれていることを特徴とする請求項１３に記載の金型用離型剤。
【手続補正２】
【補正対象書類名】明細書
【補正対象項目名】０００６
【補正方法】変更
【補正の内容】
【０００６】
本発明は、上記課題を解決するため、つぎのように構成した熱硬化性ポリウレタン成型品の成型方法及び金型用離型剤を提供するものである。
本発明は、イソシアネート化合物を含む熱硬化性ウレタン材料を、金型に注型して脱型することにより熱硬化性ポリウレタン成型品を成型する成型方法であって、
前記熱硬化性ウレタン材料が接触する前記金型との界面に、活性水素化合物を含有する離型剤と前記活性水素化合物と前記イソシアネート化合物の反応を阻害する阻害剤とを共存させて成型する工程を有することを特徴としている。
また、本発明の熱硬化性ポリウレタン成型品の成型方法は、前記離型剤と阻害剤とを共存させて成型する工程は、前記離型剤中に前記阻害剤を含む離型剤を前記金型に塗布して成型することを特徴としている。
また、本発明の熱硬化性ポリウレタン成型品の成型方法は、前記離型剤と阻害剤とを共存させて成型する工程は、前記金型の内面に、前記離型剤と前記阻害剤とを個別に塗布して成型することを特徴としている。
また、本発明の熱硬化性ポリウレタン成型品の成型方法は、前記阻害剤が、ポリウレタン原料の安定剤であることを特徴としている。
また、本発明の熱硬化性ポリウレタン成型品の成型方法は、前記阻害剤が、塩基触媒の作用を阻害する酸であることを特徴としている。
また、本発明の熱硬化性ポリウレタン成型品の成型方法は、前記塩基触媒の作用を阻害する酸が、リン酸エステルであることを特徴としている。
また、本発明の熱硬化性ポリウレタン成型品の成型方法は、前記離型剤が、シリコーンオイルとシリコーンレジンの混合物を溶剤希釈したものからなることを特徴としている。
また、本発明の熱硬化性ポリウレタン成型品の成型方法は、前記阻害剤として、前記シリコーンオイルとシリコーンレジンの混合物剤１００質量部に対し、５ｐｐｍ以上５００ｐｐｍ以下含まれたものを用いることを特徴としている。
また、本発明の金型用離型剤は、金型に塗布する金型用離型剤であって、
前記金型用離型剤中に、活性水素化合物と、前記活性水素化合物とイソシアネート化合物の反応を阻害する阻害剤が含まれていることを特徴としている。
また、本発明の金型用離型剤は、前記阻害剤が、ポリウレタン原料の安定剤であることを特徴としている。
また、本発明の金型用離型剤は、前記阻害剤が、塩基触媒の作用を阻害する酸であることを特徴としている。
また、本発明の金型用離型剤は、前記塩基触媒の作用を阻害する酸が、リン酸エステルであることを特徴としている。
また、本発明の金型用離型剤は、前記金型用離型剤に含まれる活性水素化合物が、シリコーンオイルとシリコーンレジンの混合物に含まれるＳｉ−ＯＨ基であることを特徴としている。
また、本発明の金型用離型剤は、前記ウレタン化反応の阻害剤が、前記シリコーンオイルとシリコーンレジンの混合物１００質量部に対し、５ｐｐｍ以上５００ｐｐｍ以下含まれていることを特徴としている。
【手続補正３】
【補正対象書類名】明細書
【補正対象項目名】００１１
【補正方法】変更
【補正の内容】
【００１１】
ここでは、特に金型密着性を向上させるために添加しているシリコーンレジンの方が特に活性水素官能基が多く、汚れ発生の要因として大きい。
このようなことから、原材料と接触する界面である離型剤成分の存在する金型界面部分にこの反応を阻害する成分を共存させることにより、長期間に亙って連続して離型剤塗布、熱硬化性ポリウレタン原料の投入、熱硬化、脱型の工程を続けられる量産手法及び金型用離型剤を見出した。
この反応活性の高い原料中のイソシアネート化合物と離型剤中に含まれる活性水素化合物の反応を阻害するには、イソシアネートの反応を遅延させる化合物が適用される。
例えば、プレポリマー法で作られるポリウレタン原料の安定剤や、型内で反応を進行させる塩基触媒の作用を阻害する酸（例えば、リン酸エステル）などが挙げられる。
阻害剤は離型剤そのものに混合して混合物として用いても、二工程に別けて、金型の内面に離型剤と阻害剤とを個別に塗布し、これらを金型界面に共存させても構わない。
【手続補正４】
【補正対象書類名】明細書
【補正対象項目名】００１３
【補正方法】変更
【補正の内容】
【００１３】
以下、本発明のイソシアネート化合物を含む熱硬化性ウレタン材料を、金型に注型して脱型することにより熱硬化性ポリウレタン成型品を成型する成型方法を適用した実施例およびに比較例について説明する。
ただし、本発明はこれらの実施例および比較例によって、何ら限定されるものではない。
ここでは、１３０℃の金型上への離型剤塗布、熱硬化性ポリウレタン原料の投入、熱硬化、脱型を１ｓｈｏｔとした一つのサイクルとした。
そして、金型上の汚れとその汚れがポリウレタン成型品上に移行した白濁曇りが起こるまで、どの程度連続して成型ができるかを指標とした。
また、ここでは熱硬化性ポリウレタンを用いた精密部品として電子写真技術に用いられるクリーニングブレードの製造ラインを例として取り上げた。
【手続補正５】
【補正対象書類名】明細書
【補正対象項目名】００１８
【補正方法】変更
【補正の内容】
【００１８】
上記表１より、上記阻害剤が５ｐｐｍ以上５００ｐｐｍ以下、添加された実施例１〜３において、比較例１〜２より好ましい結果が得られると言える。
他にＳｈｏｔ数を延ばすためには、活性水素基の含有量を減らす手段もある。
これは比較例２のように、活性水素基がオイルよりも多いレジンを減らした例であるが、大きな効果は得られず、むしろ離型性が悪くなり成型品がちぎれる等の不具合が発生した。
したがって、活性水素基そのものの量を減らすより、阻害剤を添加する方に効果があると言える。
本実施例によれば、長期間に亙る繰り返し成型においても金型や成型品を汚すことを抑制することができ、連続して安定した熱硬化性ポリウレタン成型品の成型方法を実現することが可能となる。